(57)【要約】【課題】本発明は、制振性、耐熱性に優れるとともに、良好な難燃性を有する難燃性エラストマー組成物を提供することを課題とする。【解決手段】水添ブロック共重合体（ａ）、非芳香族系ゴム用軟化剤（ｂ）、リン酸塩系難燃剤（ｃ）の混合物に対し、ゴム弾性に優れ、永久伸びが少なく、制振性、耐熱性に優れたものとするために、ポリプロピレン系樹脂（ｄ）、ポリフェニレンエーテル系樹脂（ｅ）、水添石油樹脂（ｆ）、を添加し、難燃性を良好にするためにフッ素系樹脂（ｇ）を添加し、分散困難なリン酸塩系難燃剤（ｃ）を好適に分散させるために分散剤（ｈ）を添加する。【選択図】      なし【特許請求の範囲】
【請求項１】
スチレン系重合体ブロック（Ｓ）と、共役ジエン化合物重合体ブロック（Ｂ）とからなる水素添加されたブロック共重合体であって、重量平均分子量が１５万〜５０万であり、１，２−ビニル結合量が５０質量％以上である水添スチレン系エラストマー（ａ−１）からなる水添ブロック共重合体（ａ）が１００質量部、
４０℃における動粘度が１００ｃＳｔ以上の非芳香族系ゴム用軟化剤（ｂ）が８０〜３００質量部、
ポリプロピレン系樹脂（ｃ）が１〜２００質量部、
ポリフェニレンエール系樹脂（ｄ）が２０〜２００質量部、
軟化点が１００℃以上の水添石油樹脂（ｅ）が２０〜２００質量部、
リン酸塩系難燃剤（ｆ）が２００〜６００質量部、
フッ素系樹脂（ｇ）が０．１質量部以上、
分散剤（ｈ）が０．１質量部以上、
からなることを特徴とする難燃性エラストマー組成物。
【請求項２】
スチレン系重合体ブロック（Ｓ）と、共役ジエン化合物重合体ブロック（Ｂ）とからなる水素添加されたブロック共重合体であって、重量平均分子量が１５万〜５０万であり、１，２−ビニル結合量が５０質量％以上である水添スチレン系エラストマー（ａ−１）が９５〜５０質量部と、
スチレン系重合体ブロック（Ｓ）と、共役ジエン化合物重合体ブロック（Ｂ）とからなる水素添加されたブロック共重合体であって、重量平均分子量が２０万〜５０万であり、１，２−ビニル結合量が５０質量％未満である水添スチレン系エラストマー（ａ−２）が５〜５０質量部と、
のエラストマー混合物からなる水添ブロック共重合体（ａ）が１００質量部、
４０℃における動粘度が１００ｃＳｔ以上の非芳香族系ゴム用軟化剤（ｂ）が８０〜３００質量部、
ポリプロピレン系樹脂（ｃ）が１〜２００質量部、
ポリフェニレンエーテル系樹脂（ｄ）が２０〜２００質量部、
軟化点が１００℃以上の水添石油樹脂（ｅ）が２０〜２００質量部、
リン酸塩系難燃剤（ｆ）が２００〜６００質量部、
フッ素系樹脂（ｇ）が０．１質量部以上、
分散剤（ｈ）が０．１質量部以上、
からなることを特徴とする難燃性エラストマー組成物。
【請求項３】
上記フッ素系樹脂（ｇ）は、ポリテトラフルオロエチレン（ＰＴＦＥ）とアルキル系ポリマーとからなるアクリル変性ＰＴＦＥである請求項１又は請求項２に記載の難燃性エラストマー組成物。
【請求項４】
上記分散剤（ｈ）は、ステアリン酸マグネシウム又はアミド系滑剤である請求項１から請求項３の何れか一項に記載の難燃性エラストマー組成物。
【発明の詳細な説明】
【技術分野】
【０００１】
本発明は、家電製品、自動車用部品等の防振材の材料として使用される難燃性エラストマー組成物に関するものである。
【背景技術】
【０００２】
従来、上記防振材の材料にはブチルゴム、エラストマーが主として使用されていたが、近年の家電製品、自動車用部品等への難燃化の要求から一部でシリコーンゴムが使用されている。しかし、シリコーンゴムは、未反応シロキサンの付着が問題となる場合があり、その使用が一部に留められているため、耐熱性又は制振性が劣るものではあるが使い勝手の良いエラストマー組成物を状況に応じて使用している。例えば特許文献１には、制振性に優れるエラストマー組成物が記載されており、特許文献２には難燃性のエラストマー組成物が記載されている。
【先行技術文献】
【特許文献】
【０００３】
【特許文献１】特許第３１８４７８３号
【特許文献２】特開平１１−２５６００４号公報
【発明の概要】
【発明が解決しようとする課題】
【０００４】
ところが、上記特許文献１のエラストマー組成物は、耐熱性が悪く、難燃性も有していない。上記特許文献２のエラストマー組成物は、リン酸塩系の難燃剤を添加することで良好な難燃性（Ｖ−０）を示す一方で、制振性と耐熱性が悪い。このように制振性、耐熱性、難燃性のいずれかに優れるエラストマー組成物は存在するが、全てに優れるエラストマー組成物が存在せず、防振材の材料選定を難しくしていた。
【課題を解決するための手段】
【０００５】
本発明は、上記従来の問題点を解決し、制振性、耐熱性に優れ、難燃性が良好な難燃性エラストマー組成物を提供することを課題とするものであり、本発明にあっては、スチレン系重合体ブロック（Ｓ）と、共役ジエン化合物重合体ブロック（Ｂ）とからなる水素添加されたブロック共重合体であって、重量平均分子量が１５万〜５０万であり、１，２−ビニル結合量が５０質量％以上である水添スチレン系エラストマー（ａ−１）からなる水添ブロック共重合体（ａ）が１００質量部、４０℃における動粘度が１００ｃＳｔ以上の非芳香族系ゴム用軟化剤（ｂ）が８０〜３００質量部、ポリプロピレン系樹脂（ｃ）が１〜２００質量部、ポリフェニレンエーテル系樹脂（ｄ）が２０〜２００質量部、軟化点が１００℃以上の水添石油樹脂（ｅ）が２０〜２００質量部、リン酸塩系難燃剤（ｆ）が２００〜６００質量部、フッ素系樹脂（ｇ）が０．１質量部以上、分散剤（ｈ）が０．１質量部以上、からなる難燃性エラストマー組成物、またはスチレン系重合体ブロック（Ｓ）と、共役ジエン化合物重合体ブロック（Ｂ）とからなる水素添加されたブロック共重合体であって、重量平均分子量が１５万〜５０万であり、１，２−ビニル結合量が５０質量％以上である水添スチレン系エラストマー（ａ−１）が９５〜５０質量部と、スチレン系重合体ブロック（Ｓ）と、共役ジエン化合物重合体ブロック（Ｂ）とからなる水素添加されたブロック共重合体であって、重量平均分子量が２０万〜５０万であり、１，２−ビニル結合量が５０質量％未満である水添スチレン系エラストマー（ａ−２）が５〜５０質量部と、のエラストマー混合物からなる水添ブロック共重合体（ａ）が１００質量部、４０℃における動粘度が１００ｃＳｔ以上の非芳香族系ゴム用軟化剤（ｂ）が８０〜３００質量部、ポリプロピレン系樹脂（ｃ）が１〜２００質量部、ポリフェニレンエーテル系樹脂（ｄ）が２０〜２００質量部、軟化点が１００℃以上の水添石油樹脂（ｅ）が２０〜２００質量部、リン酸塩系難燃剤（ｆ）が２００〜６００質量部、フッ素系樹脂（ｇ）が０．１質量部以上、分散剤（ｈ）が０．１質量部以上、からなる難燃性エラストマー組成物が提供される。
上記フッ素系樹脂（ｇ）は、ポリテトラフルオロエチレン（ＰＴＦＥ）とアルキル系ポリマーとからなるアクリル変性ＰＴＦＥであり、上記分散剤（ｈ）は、ステアリン酸マグネシウム又はアミド系滑剤であることが望ましい。
【発明の効果】
【０００６】
〔作用〕
上記水添ブロック共重合体（ａ）、非芳香族系ゴム用軟化剤（ｂ）、リン酸塩系難燃剤（ｃ）の混合物に、ポリプロピレン系樹脂（ｄ）、ポリフェニレンエーテル系樹脂（ｅ）、水添石油樹脂（ｆ）、を添加すると、リン酸塩系難燃剤（ｃ）を添加したものであっても、ゴム弾性に優れ、永久伸びが少ないエラストマーとなるため、制振性、耐熱性の優れた難燃性エラストマー組成物が得られる。また混合物に、フッ素系樹脂（ｇ）を添加すると、リン酸塩系難燃剤（ｃ）の添加量を少なくしても難燃性の良好な難燃性エラストマー組成物が得られ、さらに分散剤（ｈ）を添加すると、分散困難なリン酸塩系難燃剤（ｃ）を好適に分散することができるようになるため、リン酸塩系難燃剤（ｃ）の添加量をさらに少なくすることができる。従って、本発明の難燃性エラストマー組成物においては、難燃剤としてリン酸塩系難燃剤（ｃ）を多量添加する必要がなく、またポリプロピレン系樹脂（ｄ）、ポリフェニレンエーテル系樹脂（ｅ）、水添石油樹脂（ｆ）を添加することで、制振性、耐熱性に優れたものとなる。
【０００７】
〔効果〕
本発明では、制振性、耐熱性に優れるとともに、良好な難燃性を有する難燃性エラストマー組成物が提供される。
【発明を実施するための形態】
【０００８】
〔水添ブロック共重合体（ａ）〕
本発明に使用する水添ブロック共重合体（ａ）とは、スチレン系重合体ブロック（Ｓ）と、共役ジエン化合物重合体ブロック（Ｂ）とからなるものであって、前記共役ジエン化合物重合体ブロック（Ｂ）は、一部または全部が水素添加されている。
前記スチレン系重合体ブロック（Ｓ）とは、例えばスチレン、ｏ−メチルスチレン、ｐ−メチルスチレン、ｐ−ｔ（ターシャリー）−ブチルスチレン、１，３−ジメチルスチレン、α−メチルスチレン、ビニルナフタレン、ビニルアントラセン等のスチレン系単量体の重合体ブロックである。
前記共役ジエン化合物重合体ブロック（Ｂ）とは、ブタジエン、イソプレン、１，３−ペンタジエン等の共役ジエン系化合物の重合体ブロックである。
本発明で使用する水添ブロック共重合体（ａ）としては、例えばスチレン−エチレン−ブチレン−スチレンブロック共重合体（ＳＥＢＳ）、スチレン−エチレン−プロピレン−スチレンブロック共重合体（ＳＥＰＳ）、スチレン−エチレン−エチレン−プロピレン−スチレンブロック共重合体（ＳＥＥＰＳ）、スチレン−ブタジエンゴム（ＳＢＲ）、アクリロニトリル−ブタジエンゴム（ＮＢＲ）、ピリジン−ブタジエンゴム、スチレン−イソプレンゴム（ＳＩＲ）、スチレン−エチレン共重合体、ポリスチレン−ポリブタジエン−ポリスチレン（ＳＢＳ）、ポリスチレン−ポリイソプレン−ポリスチレン（ＳＩＳ）、ポリ（α−メチルスチレン）−ポリブタジエン−ポリ（α−メチルスチレン）（α−ＭｅＳＢα−ＭｅＳ）、ポリ（α−メチルスチレン）−ポリイソプレン−ポリ（α−メチルスチレン）、エチレン−プロピレン共重合体（ＥＰ）、スチレン−クロロプレンゴム（ＳＣＲ）、スチレン−ブタジエン−スチレン（ＳＢＳ）共重合体、スチレン−イソプレン−スチレン（ＳＩＳ）共重合体等が例示される。
【０００９】
［水添スチレン系エラストマー（ａ−１）］
本発明では上記水添ブロック共重合体（ａ）として、下記の水添スチレン系エラストマー（ａ−１）が使用される。
水添スチレン系エラストマー（ａ−１）には、得られる難燃性エラストマー組成物の耐熱性及び成形性を好適なものにするという観点から、重量平均分子量（Ｍｗ）が１５万以上、５０万以下のものが使用される。重量平均分子量（Ｍｗ）が１５万未満の場合、難燃性エラストマー組成物の耐熱性が悪化して７０℃における圧縮永久歪みが大きくなる。重量平均分子量（Ｍｗ）が５０万を超える場合、難燃性エラストマー組成物の成形性が悪化する。
水添スチレン系エラストマー（ａ−１）には、得られる難燃性エラストマー組成物の耐熱性をより向上させるという観点から、スチレン系単量体含有量が２０質量％以上のものが選択される。スチレン系単量体含有量が２０質量％未満の場合、難燃性エラストマー組成物の耐熱性が悪化して７０℃における圧縮永久歪みが大きくなる。なお、スチレン系単量体含有量の望ましい範囲は、２０〜４０質量％である。
水添スチレン系エラストマー（ａ−１）には、防振材に要求される制振性を満たすという観点から、１，２−ビニル結合量が５０質量％以上のものが使用される。なお、１，２−ビニル結合量の望ましい範囲は、５０〜８０質量％である。該水添スチレン系エラストマー（ａ−１）は、スチレン系重合体ブロック（Ｓ）が少なくとも２個、共役ジエン化合物重合体ブロック（Ｂ）が少なくとも１個で構成されるブロック共重合体であり、エラストマー分子鎖に枝分かれが多く、嵩高い構造を有している。このため、共役ジエン化合物重合体ブロック（Ｂ）の１，２−ビニル結合量を５０質量％以上とすることにより、難燃性エラストマー組成物に振動エネルギーが及ぼされた際、分子同士が衝突する確率が高くなり、振動エネルギーが熱エネルギーに効率良く変換され、良好な制振性を発揮する。
【００１０】
［水添スチレン系エラストマー（ａ−２）］
本発明では上記水添ブロック共重合体（ａ）として、上記水添スチレン系エラストマー（ａ−１）と、下記の水添スチレン系エラストマー（ａ−２）と、のエラストマー混合物が使用される場合がある。
水添スチレン系エラストマー（ａ−２）には、得られる難燃性エラストマー組成物の耐熱性及び成形性を好適なものにするという観点から、重量平均分子量（Ｍｗ）が２０万以上、５０万以下のものが使用される。重量平均分子量（Ｍｗ）が２０万未満の場合、難燃性エラストマー組成物の耐熱性が悪化して７０℃における圧縮永久歪みが大きくなる。重量平均分子量（Ｍｗ）が５０万を超える場合、難燃性エラストマー組成物の成形性が悪化する。
水添スチレン系エラストマー（ａ−２）には、得られる難燃性エラストマー組成物の耐熱性をより向上させるという観点から、スチレン系単量体含有量が２０質量％以上のものが選択される。スチレン系単量体含有量が２０質量％未満の場合、難燃性エラストマー組成物の耐熱性が悪化して７０℃における圧縮永久歪みが大きくなる。なお、スチレン系単量体含有量の望ましい範囲は、２０〜４０質量％である。
水添スチレン系エラストマー（ａ−２）には、得られる難燃性エラストマー組成物のべたつきを抑えるという観点から、１，２−ビニル結合量が５０質量％未満のものが使用される。
【００１１】
本発明の難燃性エラストマー組成物の特異な性質は、軟らかいゴム成分からなるソフトセグメント（軟質相）と硬い樹脂成分からなるハードセグメント（硬質相）に分離した構造に由来し、後述の非芳香族系ゴム用軟化剤（ｂ）はソフトセグメント部分に保持される。１，２−ビニル結合量が５０質量％以上である上記水添スチレン系エラストマー（ａ−１）のみを使用する場合、枝分かれの多い分子鎖ではソフトセグメント部分の長さが短くなって非芳香族系ゴム用軟化剤（ｂ）が保持されにくくなり、難燃性エラストマー組成物にべたつきが生じる可能性がある。これに対して１，２−ビニル結合量が５０質量％未満の水添スチレン系エラストマー（ａ−２）は、枝分かれの少ない長い分子鎖を有するので、ソフトセグメント部分の長さが長くなり、非芳香族系ゴム用軟化剤（ｂ）が保持されやすい。
そこで、本発明の水添ブロック共重合体（ａ）では、上記水添スチレン系エラストマー（ａ−１）と、上記水添スチレン系エラストマー（ａ−２）と、のエラストマー混合物を使用することにより、制振性の向上を図りつつ、べたつきの改善を図っている。
水添スチレン系エラストマー（ａ−１）と、水添スチレン系エラストマー（ａ−２）との混合比率は、質量比で９５：５〜５０：５０である。つまり、水添ブロック共重合体（ａ）としてエラストマー混合物を使用する場合、水添ブロック共重合体（ａ）の添加量の合計を１００質量部として、水添スチレン系エラストマー（ａ−１）の添加量は９５〜５０質量部であり、水添スチレン系エラストマー（ａ−２）の添加量は５〜５０質量部である。
水添スチレン系エラストマー（ａ−２）の添加量が５質量部未満の場合、べたつきを十分に改善することができない。水添スチレン系エラストマー（ａ−２）の添加量が５０質量部を超える場合、上記水添スチレン系エラストマー（ａ−１）による良好な制振性の発揮が困難となる。
【００１２】
なお、本発明の上記水添ブロック共重合体（ａ）において、重量平均分子量（Ｍｗ）とは、下記するゲル浸透クロマトグラフ法（ＧＰＣ）により、下記の条件で測定したポリスチレン換算の重量平均分子量を指す。
〔ＧＰＣ（ゲル浸透クロマトグラフ）法によるポリスチレン換算分子量測定〕
測定条件
ａ）測定機器：ＳＩＣ  Ａｕｔｏｓａｍｐｌｅｒ  Ｍｏｄｅｌ０９
Ｓｕｇａｉ  Ｕ―６２０  ＣＯＬＵＭＮ  ＨＥＡＴＥＲ  
ＴＹＰＥ  ３０ＶＰ
Ｕｎｉｆｌｏｗｓ  ＵＦ−３００５Ｓ２Ｂ２
ｂ）検出器：ＭＩＬＬＩＰＯＲＥ  Ｗａｔｅｒｓ４１０
Ｄｉｆｆｅｒｅｎｔｉａｌ  Ｒｅｆｒａｃｔｏｍｅｔｅｒ
ｃ）カラム：Ｓｈｏｄｅｘ  ＫＦ８０６Ｍ×２本
ｄ）オーブン温度：４０℃
ｅ）溶解液：ＴＨＦ  １．０ｍｌ／ｍｉｎ
ｆ）標準試料：ポリスチレン
ｇ）注入量：１００μｌ
ｈ）濃度：０．０２０ｇ／１０ｍｌ
ｉ）試料調製：２，６−ジ−ｔ−ブチル−ｐ−フェノール（ＢＨＴ）を０．２重量％添加したＴＨＦを溶媒とし、室温で攪拌して溶解させた。
ｊ）補正：検量線測定時と試料測定時とのＢＨＴのピークのずれを補正して、分子量計算を行った。
【００１３】
〔非芳香族系ゴム用軟化剤（ｂ）〕
非芳香族系ゴム用軟化剤（ｂ）は、難燃性エラストマー組成物の硬度調節のために添加される。従来から使用されている公知のゴム用軟化剤として、例えば、パラフィン系オイル、ナフテン系オイル、アスファルト系オイル等の鉱物油系軟化剤、脂肪油系、松根油系、トールオイル、ファクチス等の植物油系軟化剤、タール類、クマロンインデン樹脂等のコールタール系軟化剤、フェノール樹脂低縮合物、低融点スチレン樹脂、ポリブテン、ターシャリィブチルフェノールアセチレン縮合物等の液状もしくは低分子量合成樹脂等が挙げられる。本発明ではこれらの中で非芳香族系のものが使用され、なかでもパラフィン系オイルは、上記水添ブロック共重合体（ａ）との相溶性が良好であるため、望ましい。
また、ＪＩＳ  Ｋ２２８３に準拠した方法によって測定された非芳香族系ゴム用軟化剤（ｂ）の動粘度は、４０℃において１００センチストークス（ｃＳｔ）以上である。このような高粘度軟化剤は、本発明の難燃性エラストマー組成物に高度なクッション性を与え、優れた振動吸収性と制振性を付与する。軟化剤の動粘度が、４０℃において１００センチストークス未満である場合には、得られる難燃性エラストマー組成物の反発弾性が大きくなって制振性が悪化し、さらに難燃性も悪化する。
【００１４】
〔ポリプロピレン系樹脂（ｃ）〕
ポリプロピレン（ＰＰ）系樹脂（ｃ）は、難燃性エラストマー組成物の硬度調節のために添加される。本発明に使用されるＰＰ系樹脂（ｃ）としては、従来から使用されている公知のものが使用でき、例えば、プロピレン単独重合体（ホモＰＰ）、プロピレン−エチレン共重合体（ランダムＰＰ、ブロックＰＰ）、ＰＰにポリエチレンやエチレン−プロピレン共重合体を添加した変性ＰＰ等が含有される。これらの中でもガラス転移点温度（Ｔｇ）が室温付近に近く、耐熱性が良好であるという観点から、ホモＰＰの使用が望ましい。
また、機械特性を調整する際に、ポリエチレン（高密度ポリエチレン、低密度ポリエチレン、直鎖状低密度ポリエチレン等）、ポリ−１−ブテン、エチレン−１−ブテン共重合体、エチレン−１−ヘキセン共重合体、エチレン−１−オクテン共重合体などを用いることができる。
【００１５】
〔ポリフェニレンエーテル系樹脂（ｄ）〕
ポリフェニレンエーテル系樹脂（ｄ）は、難燃性エラストマー組成物の難燃性や永久伸びに影響を与えることなく、高温時（７０℃）圧縮永久歪みを改善するために添加される。本発明に使用されるポリフェニレンエーテル系樹脂（ｄ）としては、ポリフェニレンエーテル樹脂（ＰＰＥ）、変性ポリフェニレンエーテル樹脂（変性ＰＰＥ）等が挙げられる。変性ＰＰＥとは、例えばスチレン変性ＰＰＥである。
本発明に使用される水添ブロック共重合体（ａ）は、前記共重合体分子に含まれるスチレン系重合体ブロック相互の親和力により、該共重合体分子相互が会合して弾性を発揮する。そして、本発明の組成物中にＰＰＥを添加すると、ＰＰＥ中に含まれる芳香族の仲介により、前記共重合体分子相互の会合が補強されるため、水添ブロック共重合体（ａ）によるエラストマー組成物の耐熱性が向上する。
【００１６】
〔水添石油樹脂（ｅ）〕
水添石油樹脂（ｅ）は、難燃性エラストマー組成物の熱安定性と耐熱性を向上させるために添加される。本発明に使用される水添石油樹脂（ｅ）としては、一部または全部が水素添加された芳香族共重合系樹脂が挙げられ、具体例としてジシクロペンタジエン（ＤＣＰＤ）が挙げられる。
本発明に使用される水添石油樹脂（ｅ）は、７０℃における圧縮永久歪みに影響を与えることなく制振性を向上させることが出来るという観点から、軟化点が１００℃以上のものを使用する。軟化点が１００℃未満の水添石油樹脂（ｅ）では、７０℃における圧縮永久歪みが悪化する。
得られるエラストマー組成物の制振性を向上させるには、ｔａｎδを高めることで制振エネルギーの損失を増大させて振動を吸収するための材料を添加することが望ましい。本発明に使用される水添石油樹脂（ｅ）は、溶解パラメーター（ＳＰ値）が８．３であり、スチレン系エラストマーのＳＰ値である８．２〜８．５に近く、本発明の組成物中に良好に相溶するため、７０℃における圧縮永久歪みを悪化させることなく、ｔａｎδを効果的に高める。さらに水添石油樹脂（ｅ）は、耐熱性、耐候性に優れているため、本発明の組成物のｔａｎδのピークが常温側にシフトし、使用温度（常温）における制振性が向上する。
ここに、周期適応力が組成物に与えられた場合の複素弾性率は、
Ｅ＊＝Ｅ１＋τＥ２
（Ｅ１：貯蔵弾性率、Ｅ２：損失弾性率）
とし、
ｔａｎδ＝Ｅ２／Ｅ１
である。
なお、一周期あたりのエネルギー損失ΔＥは、Ｅ２に比例する。
軟化点が１００℃未満の場合、７０℃の圧縮永久歪みを悪化させるおそれがある。
【００１７】
〔リン酸塩系難燃剤（ｆ）〕
リン酸塩系難燃剤（ｆ）は、エラストマー組成物に難燃性を付与するために添加される。なお、難燃剤にはリン酸塩系難燃剤（ｆ）以外にも種々のものがあるが、リン酸塩系難燃剤（ｆ）以外の難燃剤を使用すると所望とする難燃性の効果を得られないことに加え、制振性までも悪化してしまう。
本発明に使用されるリン酸塩系難燃剤（ｆ）としては、リン酸アンモニウム、ポリリン酸アンモニウム等のリン酸塩や、トリクレジルホスフェート、トリフェニルホスフェート、トリオクチルホスフェート等のリン酸エステル、などが例示される。これらの中でもリン酸エステルは、得られるエラストマー組成物の高温時の変色が少ないため望ましく、またアンモニア性でない窒素を含有するリン酸塩系難燃剤は、高温時の変色が殆どなく、耐候性、耐水性に極めて優れているため望ましい。
上記アンモニア性でない窒素を有するリン酸塩系難燃剤としては、以下の難燃剤１から難燃剤３の３種類が例示される。
【００１８】
［難燃剤１］
下記一般式（１）で表される化合物と下記一般式（３）で表される化合物との混合物。
【化１】
2010180325.tif 000002
（式中、Ｘ１は〔Ｒ１Ｒ２Ｎ（ＣＨ２）ｍＮＲ３Ｒ４〕、ピペラジン又はピペラジン環を含むジアミンである。ここに、Ｒ１、Ｒ２、Ｒ３およびＲ４は、それぞれＨ原子、炭素数１〜５の直鎖又は分岐アルキル基であり、互いに同一であっても、又異なっていてもよく、ｍは１〜１０の整数である。Ｙ１はＮＨ３又は下記一般式（２）で示されるトリアジン誘導体であり、ｎは１〜１００の整数である。）
【化２】
2010180325.tif 000003
（式中、Ｚ１及びＺ２は同一でも異なっていてもよく、−ＮＲ５Ｒ６で示される基、水酸基、メルカプト基、炭素数１〜１０の直鎖若しくは分岐アルキル基、炭素数１〜１０の直鎖若しくは分岐アルコキシル基、フェニル基及びビニル基からなる群より選ばれる基である。ここに、−ＮＲ５Ｒ６基のＲ５及びＲ６はＨ原子、炭素数１〜６の直鎖又は分岐アルキル基、又はメチロール基であり、互いに同一であっても、又異なっていてもよい。）
【化３】
2010180325.tif 000004
【００１９】
［難燃剤２］
上記一般式（４）で表される化合物または上記一般式（５）で表される化合物と、上記一般式（６）で表される化合物との組合わせ。
【化４】
2010180325.tif 000005
（式中、Ｘ１、Ｙ１及びｎは上記の一般式（１）で示すものと同様である。但し、０＜ｐ≦ｎ＋２、０＜ｑ≦ｎ＋２かつ０＜ｐ＋ｑ≦ｎ＋２）
【化５】
2010180325.tif 000006
（式中、Ｘ１、ｐ及びｎは上記一般式（４）で示すものと同様である。）
【化６】
2010180325.tif 000007
（式中、Ｙ１、ｑ及びｎは上記一般式（４）で示すものと同様である。）
【００２０】
［難燃剤３］
上記一般式（５）で表される化合物と、上記一般式（６）で表される化合物と、上記一般式（７）または一般式（８）で表される化合物との配合物。
【化７】
2010180325.tif 000008
（式中、Ｒ７は炭素原子数６〜２４の直鎖又は分岐のアルキル基又はアルケニル基を示し、Ｒ８は炭素原子数２〜６の直鎖又は分岐のアルキレン基を示し、ｒは０〜２０の整数を示す）
【００２１】
上記リン酸塩系難燃剤（ｆ）は特開２０００−１６９７３１号公報、特開２００３−２６９３５号公報、特開２００４−２３８５６８号公報に詳記されている。
上記リン酸塩系難燃剤（ｆ）のｐＨは４以上であることが望ましい。ｐＨ４以下のものはエラストマー組成物を混練調合する場合や、押出成形又は射出成形する場合、混練機や成形機を激しく腐蝕するおそれがあり、またリン含有量が１５質量％未満、窒素含有量が１５質量％未満の場合には、エラストマー組成物の難燃性が悪くなる。
【００２２】
〔フッ素樹脂（ｇ）〕
フッ素樹脂（ｇ）は、上記リン酸塩系難燃剤（ｆ）による難燃性を向上させるために添加される。本発明において使用するフッ素系樹脂（ｇ）としては、ポリテトラフルオロエチレン（ＰＴＦＥ）、ポリフッ化ビニリデン（ＰＶＤＦ）、ポリフッ化ビニル（ＰＶＦ）、ポリテトラフルオロエチレン−ヘキシルフルオロプロピレン共重合体（ＦＥＰ）等が例示される。
望ましいフッ素系樹脂（ｇ）としては、アクリル変性ＰＴＦＥが挙げられる。アクリル変性ＰＴＦＥは、ＰＴＦＥ（Ａ）と炭素数５〜３０のアルキル（メタ）アクリレート系重合体（Ｂ）とからなるＰＴＦＥ変性物（特許第２９４２８８８号）、あるいはＰＴＦＥ（Ａ）の含有量が４０〜７０質量部、炭素数１〜４のアルキル基を有するメタクリル酸アルキルエステルと、炭素数１〜４のアルキル基を有するアクリル酸アルキルエステルとを有しており、これら構成単位を合計量で７０質量％以上含む（メタ）アクリル酸アルキルエステル系重合体（Ｂ）の含有量が３０〜６０質量部であるＰＴＦＥ変性物（特許第３９０９０２０号）である。
上記アクリル変性ＰＴＦＥはエラストマー組成物の難燃性を向上せしめるばかりでなく、本発明のエラストマー組成物の溶融物の表面張力を向上せしめ、押出成形の際に押出機のダイスから該熱可塑性樹脂配合物の溶融物が垂れ下がるドローダウン現象や、ダイスに該熱可塑性樹脂配合物の溶融物の凝固物が固着してしまう目やに現象の発生を抑制する、と云う効果を有する。
【００２３】
〔分散剤（ｈ）〕
分散剤（ｈ）は、上記リン酸塩系難燃剤（ｆ）を好適に分散させてその添加量を少なくすることにより、制振性、７０℃における圧縮永久歪みを向上させるために添加される。本発明において使用する分散剤（ｈ）としては、アミド系滑剤、金属石鹸、脂肪族系滑剤、エステル系滑剤等が例示される。
アミド系滑剤としては、オレイン酸アミド、ステアリン酸アミド、エルカ酸アミド、メチレンビスステアリン酸アミド、エチレンビスステアリン酸アミド等が挙げられる。
金属石鹸としては、ステアリン酸マグネシウム、ステアリン酸カルシウム、ステアリン酸亜鉛、ステアリン酸鉛、ステアリン酸アルミニウム、ステアリン酸バリウム、ステアリン酸バリウム／亜鉛複合体、ステアリン酸亜鉛／ステアリン酸カルシウム複合体等が挙げられる。
脂肪族系滑剤としては、ステアリルアルコール、ステアリン酸、１，２−ヒドロキシステアリン酸等が挙げられる。
エステル系滑剤としては、硬化油脂、グリセリンモノステアレート、ステアリン酸ブチル、ペンタエリスリトールテトラステアレート、ステアリン酸ステアリル等が挙げられる。
望ましい分散剤（ｈ）としては、上記リン酸塩系難燃剤（ｆ）の分散性を良好なものとする、難燃性エラストマー組成物に高度なクッション性を与えて振動吸収性を向上させる、入手が容易である、等の観点から、アミド系滑剤、ステアリン酸マグネシウムが挙げられる。
【００２４】
〔その他成分〕
上記成分以外、例えばケイ素、ホウ素、アルミニウム、亜鉛、スズ、マグネシウム、カルシウム、バリウム等の金属（類金属を含む）の酸化物および／または水酸化物を添加してもよい。上記金属の酸化物や水酸化物は、本発明の難燃性エラストマー組成物の難燃性を向上せしめる。
【００２５】
〔配合〕
上記非芳香族系ゴム用軟化剤（ｂ）は、水添ブロック共重合体（ａ）が１００質量部に対して８０〜３００質量部が添加される。添加量が８０質量部未満の場合、得られる難燃性エラストマー組成物の制振性、７０℃における圧縮永久歪みが悪化する。添加量が３００質量部を超える場合、得られる難燃性エラストマー組成物にべたつきが発生する。
上記ＰＰ系樹脂（ｃ）は、水添ブロック共重合体（ａ）が１００質量部に対して１〜２００質量部が添加される。添加量が１質量部未満の場合、得られる難燃性エラストマー組成物の成形性が悪化する。添加量が２００質量部を超える場合、得られる難燃性エラストマー組成物の制振性、７０℃における圧縮永久歪みが悪化する。
上記ＰＰＥ系樹脂（ｄ）は、水添ブロック共重合体（ａ）が１００質量部に対して２０〜２００質量部が添加される。添加量が２０質量部未満の場合、７０℃における圧縮永久歪みを向上させる効果が得られない。添加量が２００質量部を超える場合、これ以上の７０℃における圧縮永久歪みの向上、制振性の向上を期待することが出来ない。
上記水添石油樹脂（ｅ）は、水添ブロック共重合体（ａ）が１００質量部に対して２０〜２００質量部が添加される。添加量が２０質量部未満の場合、得られる難燃性エラストマー組成物の制振性の向上と、７０℃における圧縮永久歪みの向上と、いう効果が得られない。添加量が２００質量部を超える場合、７０℃における圧縮永久歪みが悪化し、また得られる難燃性エラストマー組成物にべたつきが発生する。
【００２６】
上記リン酸塩系難燃剤（ｆ）は、水添ブロック共重合体（ａ）が１００質量部に対して２００〜６００質量部が添加される。添加量が２００質量部未満の場合、得られる組成物が所望とする難燃性を持ち得ない。添加量が６００質量部を超える場合、硬度が上がってゴム弾性が無くなることによる制振性の悪化、引張り永久歪みの悪化、高温時（７０℃）圧縮永久歪みの悪化、成形性の悪化を招く。
上記フッ素系樹脂（ｇ）は、水添ブロック共重合体（ａ）が１００質量部に対して０．１質量部以上、望ましくは０．１〜３０質量部が添加される。添加量が０．１質量未満の場合、上記リン酸塩系難燃剤（ｆ）との併用で難燃性エラストマー組成物の難燃性を向上させると云う効果が得られない。なお添加量が３０質量部を超えると、溶融した樹脂の流動性の低下によって成形性が悪くなる可能性がある。
上記分散剤（ｈ）は、水添ブロック共重合体（ａ）が１００質量部に対して０．１質量部以上、望ましくは０．１〜３０質量部が添加される。添加量が０．１質量未満の場合、上記リン酸塩系難燃剤（ｆ）の分散性を向上させることができない。なお添加量が３０質量部を超えると、得られる難燃性エラストマー組成物に分散剤（ｈ）がにじみ出ることでブリードが発生する可能性がある。
なお、上記成分以外にも、所望により本発明の特徴を損なわない範囲で必要に応じて他の配合成分を配合することができる。
【００２７】
〔難燃性エラストマー組成物の製造〕
上記難燃性エラストマー組成物を製造するには、通常は非芳香族系ゴム用軟化剤（ｂ）以外の成分をドライブレンドし、更に非芳香族系ゴム用軟化剤（ｂ）を添加含浸させて混合物を調整する。該混合物は下記の実施例に示す条件で押出機で溶融混練して紐状に水中に押出し、カッターでカットしてペレット状にする。
このようにして作成したペレットは押出成形、射出成形等に使用される。
【実施例】
【００２８】
以下に本発明を更に具体的に説明するための実施例を記載する。
１．  使用原料の詳細
〔水添ブロック共重合体〕
ＳＥＢＳ：クレイトンＧ１６４１（商品名、クレイトンポリマージャパン（株）製）、スチレン含有量：３２％、重量平均分子量（Ｍｗ）：２０．９万、数平均分子量（Ｍｎ）：１９．９万、１，２−ビニル結合量：６７質量％
ＳＥＢＳ：クレイトンＧ１６４２（商品名、クレイトンポリマージャパン（株）製）、スチレン含有量：２２％、重量平均分子量（Ｍｗ）：１３．５万、数平均分子量（Ｍｎ）：１２．７万、１，２−ビニル結合量：６５質量％
ＳＥＢＳ：クレイトンＧ１６５１（商品名、クレイトンポリマージャパン（株）製）、スチレン含有量：３３％、重量平均分子量（Ｍｗ）：２４．７万、数平均分子量（Ｍｎ）：２３万、１，２−ビニル結合量：３７質量％
ＳＥＢＳ：クレイトンＧ１６５０（商品名、クレイトンポリマージャパン（株）製）、スチレン含有量：２９％、重量平均分子量（Ｍｗ）：約１０．９万、数平均分子量（Ｍｎ）：１０．３万、１，２−ビニル結合量：３７質量％
〔非芳香族系ゴム用軟化剤〕
パラフィンオイル：ＰＷ３８０〔商品名、出光興産（株）製〕、動粘度（４０℃）：３８３．４cSt
パラフィンオイル：ＮＴＫ４００〔商品名、日本サン石油製〕、動粘度（４０℃）：７５〜９０cSt
〔ＰＰ系樹脂〕
ＰＸ６００Ｎ〔商品名、サンアロマー（株）製〕、曲げ弾性率：１６００MPa、MFR：７．５ｇ／10分
〔ＰＰＥ系樹脂〕
ポリフェニレンオキサイド（ＰＰＯ）：ノリル６４０−ＰＷ〔商品名、ＳＡＢＩＣ社製〕
〔水添石油樹脂〕
アイマープＰ１４０〔商品名、出光興産製〕、軟化点：１４０℃
アルコンＰ−９０〔商品名、荒川化学工業製〕、軟化点：９０±５℃
〔難燃剤〕
アデカFP2200〔商品名、ADEKA社製〕、リン酸塩系難燃剤（ｆ）（一般式（１）の化合物と一般式（３）の化合物との混合物、ｐＨ約４．５、リン含有量16〜20%、窒素含有量１９〜２３%
MGZ-3〔商品名、堺化学製〕、水酸化マグネシウム
MC-4000〔商品名、日産化学製〕、メラミン系難燃剤（メラミンジアヌレート）
〔フッ素系樹脂〕
メタブレンA3000〔商品名、三菱レーヨン社製〕、アクリル変性ＰＴＦＥ
〔分散剤〕
オレイン酸アミド：ニュートロン〔商品名、日本精化（株）製〕
ステアリン酸マグネシウム：ＳＭ１０００〔商品名、堺化学製〕
シラン系カップリング剤（ビニル基含有）：ＫＢＭ−１００３〔商品名、信越化学製〕
ステアリン酸カルシウム：ＳＣ−１００〔商品名、堺化学製〕
【００２９】
２．  ペレットの製造方法
パラフィンオイル以外の材料をドライブレンドし、これにパラフィンオイルを含浸させて混合物を作製する。その後、混合物を下記の条件で押出機で溶融混練して、熱可塑性組成物のペレットを製造する。
押出機：株式会社テクノベル製  KZW32TW-60MG-NH
シリンダー温度：２５０〜３００℃
スクリュー回転数：３００rpm
【００３０】
３．  テストピースの成形条件
射出成形機  ：三菱重工業株式会社製  １００ＭＳIII−１０Ｅ
射出成形温度：１７０℃
射出圧力    ：３０％
射出時間    ：１０秒
冷却時間    ：３０秒
金型温度    ：４０℃
上記、条件で厚さ２ｍｍ、幅１２５ｍｍ、長さ１２５ｍｍのプレートを作成した。
【００３１】
４．  評価方法
〔評価方法〕
（１）硬さ測定
硬さ測定は、厚さ６ｍｍの試験片を用い、ＪＩＳ  Ｋ  ６２５３Ａに準拠して行った。
（２）制振性ｔａｎδ（２５℃、３０Ｈｚ）
測定機：ＡＲＥＳ−ＲＤＳ（ティー・エイ・インスツルメント製）
昇温速度：１０℃／ｍｉｎ
振動周波数：３０Ｈｚ
試験片：パラレルプレート（肉厚２ｍｍ、直径２１ｍｍ）
試験温度：−５０℃〜８０℃まで前記昇温速度で測定を行い、２５℃の値を算出。
（３）圧縮永久歪み（７０℃）
ＪＩＳ  Ｋ  ６２５２に準拠して行った。
（４）難燃性試験（ＵＬ規格）
ＵＬ−Ｖ規格に準拠して行った（試験片厚み３ｍｍ）。
（５）べたつき
触感による官能試験を行った。
◎：全くべたつきがない
○：ほとんどべたつきがない
△：若干のべたつき
×：顕著なべたつき
【００３２】
５．  結果
〔実施例〕
実施例１〜実施例４のエラストマー組成物の配合および評価を表１に、実施例５〜実施例８のエラストマー組成物の配合および評価を表２に、実施例９〜実施例１２のエラストマー組成物の配合および評価を表３に示す。
【００３３】
【表１】
2010180325.tif 000009
【００３４】
【表２】
2010180325.tif 000010
【００３５】
【表３】
2010180325.tif 000011
【００３６】
上記の実施例１〜１２については、制振性、難燃性に優れる難燃性エラストマー組成物が得られた。また圧縮永久歪み（７０℃）も良好であり、べたつきも発生しなかった。
【００３７】
〔比較例〕
比較例１〜比較例４のエラストマー組成物の配合および評価を表４に示す。
【００３８】
【表４】
2010180325.tif 000012
【００３９】
比較例１は、Ｍｗが１５万に満たないＳＥＢＳ（ａ−１）を使用した試料であり、圧縮永久歪み（７０℃）が大きく、べたつきが発生した。
比較例２は、ＳＥＢＳ（ａ−１）とＳＥＢＳ（ａ−２）の質量比を４０：６０とした試料であり、制振性が悪くなった。
比較例３は、Ｍｗが２０万に満たないＳＥＢＳ（ａ−２）を使用した試料であり、圧縮永久歪み（７０℃）が大きくなった。
比較例４は、非芳香族系ゴム用軟化剤（ｂ）を４００質量部を超えて（５００質量部）添加した試料であり、制振性及び難燃性が悪く、べたつきが発生した。
【００４０】
比較例５〜比較例８のエラストマー組成物の配合および評価を表５に示す。
【００４１】
【表５】
2010180325.tif 000013
【００４２】
比較例５は、非芳香族系ゴム用軟化剤（ｂ）を８０質量部未満（６０質量部）の量で添加した試料であり、制振性が悪く、圧縮永久歪み（７０℃）が大きかった。
比較例６は、動粘度（４０℃）が高い非芳香族系ゴム用軟化剤（ｂ）を使用した試料であり、制振性及び難燃性が悪かった。
比較例７は、ＰＰＥ系樹脂（ｄ）を２０質量部未満（１０質量部）の量で添加した試料であり、圧縮永久歪み（７０℃）が大きかった。
比較例８は、ＰＰ系樹脂（ｃ）を２００質量部を超える量（２３０質量部）で添加した試料であり、制振性が悪く、圧縮永久歪み（７０℃）が大きかった。
【００４３】
比較例９〜比較例１２のエラストマー組成物の配合および評価を表６に示す。
【００４４】
【表６】
2010180325.tif 000014
【００４５】
比較例９は、リン酸塩系難燃剤（ｆ）を２００質量部未満（１５０質量部）の量で添加した試料であり、難燃性が悪かった。
比較例１０は、リン酸塩系難燃剤（ｆ）を６００質量部添加した試料であり、制振性が悪く、圧縮永久歪み（７０℃）が大きかった。
比較例１１と比較例１２は、リン酸塩系以外の難燃剤を使用した試料であり、制振性及び難燃性が悪かった。
【００４６】
比較例１３〜比較例１６のエラストマー組成物の配合および評価を表７に示す。
【００４７】
【表７】
2010180325.tif 000015
【００４８】
比較例１３は、水添石油樹脂（ｅ）を２０質量部未満（１０質量部）の量で添加した試料であり、制振性が悪く、圧縮永久歪み（７０℃）が大きかった。
比較例１４は、水添石油樹脂（ｅ）を２００質量部を超える量（２２０質量部）で添加した試料であり、圧縮永久歪み（７０℃）が大きく、べたつきが発生した。
比較例１５は、水添石油樹脂（ｅ）として軟化点が１００℃未満（９０±５℃）のものを使用した試料であり、圧縮永久歪み（７０℃）が大きかった。
比較例１６は、軟化点が１００℃未満（９０±５℃）の水添石油樹脂（ｅ）を使用し、かつ分散剤（ｈ）を添加しなかった試料であり、制振性が悪く、難燃性も悪かった。
【００４９】
参考例１〜参考例２のエラストマー組成物の配合および評価を表８に示す。
【００５０】
【表８】
2010180325.tif 000016
【００５１】
参考例１は、分散剤（ｈ）にシラン系カップリング剤を使用した試料であり、実施例と比較して、制振性と難燃性に劣るものとなった。
参考例２は、分散剤（ｈ）にステアリン酸カルシウムを使用した試料であり、実施例と比較して、難燃性に劣るものとなった。
上記の参考例１及び参考例２と、実施例５及び実施例１２との比較から、望ましい分散剤はステアリン酸マグネシウム又はアミド系滑剤であることが示された。
【産業上の利用可能性】
【００５２】
本発明のエラストマー組成物は、難燃性が高くかつ制振性も良好であるから、防振材の材料として有用である。